(57)【要約】自動車のＡＢＳシステムやワイパーのモータシステムの軸受などの高負荷用途に用いることができ、かつ、安価で耐摩耗性や耐焼付き性に優れたＣｕ基焼結含油軸受を提供する。質量％で、５〜４０％のＮｉと、３〜１５％のＳｎと、０．５〜４．０％のＰとを含有し、或いはさらに０．３〜５．０％の固体潤滑剤を含有し、残部がＣｕ及び不可避不純物からなるとともに、素地中にＮｉとＰを主成分とした相が分散した金属組織を有し、かつ、５〜２５％の気孔率を有する。
2012063786.tif 000002
【特許請求の範囲】
【請求項１】
質量％で、５〜４０％のＮｉと、３〜１５％のＳｎと、０．５〜４．０％のＰとを含有し、或いはさらに０．３〜５％の固体潤滑剤を含有し、残部がＣｕ及び不可避不純物からなるとともに、素地中にＮｉとＰを主成分とした相が分散した金属組織を有し、かつ、５〜２５％の気孔率を有することを特徴とするＣｕ基焼結含油軸受。
【請求項２】
前記固体潤滑剤は、黒鉛、フッ化黒鉛、二硫化モリブデン、窒化ホウ素、フッ化カルシウム、タルクのいずれかであることを特徴とする請求項１に記載のＣｕ基焼結含油軸受。
【発明の詳細な説明】
【技術分野】
【０００１】
本発明は、高負荷用途のＣｕ基焼結含油軸受に関する。
【背景技術】
【０００２】
従来、自動車のＡＢＳシステムの軸受には、ボールベアリングが使用されている。これは、自動車のＡＢＳシステムの軸受が受ける負荷が大きいためである。なお、高価なボールベアリングの代わりに焼結軸受を用いることができればより安価にＡＢＳシステムを構成できるものの、自動車のＡＢＳシステムの軸受が受ける負荷は従来の焼結軸受の使用負荷範囲を超えてしまう場合があるため、用いることが困難である。【０００３】
また、自動車のワイパーのモータシステムの軸受には、Ｆｅ−Ｃｕ基焼結軸受が使用されている。これは、自動車のワイパーのモータシステムの小型化が進んだことにより使用される軸受が小さくなり、軸受が受ける負荷が大きくなったためである。しかし、Ｆｅ−Ｃｕ系軸受は、Ｃｕ基焼結軸受よりも強度、硬度に優れるものの、相手シャフトにＦｅ系の材料が用いられると共ガネによる異常摩耗や焼付きが起こる可能性があるため、軸受としての信頼性が不十分であるという問題があった。【０００４】
一方、特許文献１には、内燃機関用のバルブガイド等の摺動部材として用いられ、高温、高負荷、低潤滑の環境下で優れた耐摩耗性と耐焼付き性を有するＣｕ基焼結合金が開示されている。
【先行技術文献】
【特許文献】
【０００５】
【特許文献１】特開平０５−１９５１１７号公報
【発明の概要】
【発明が解決しようとする課題】
【０００６】
特許文献１に開示されたＣｕ基焼結合金は、スピノーダル分解によって硬化を起こす組成のＣｕ−Ｎｉ−Ｓｎ系合金に、素地と密着性の良いＮｉ基硬質粒子と固体潤滑剤のＭｏＳ２を添加することで、耐摩耗性及び耐焼き付性を付与したものである。しかしながら、このＣｕ基焼結合金の製造には高価なＮｉ基硬質粒子が使用されるため、安価に製造することができないというコスト上の問題があった。また、このＣｕ基焼結合金に使用されるＮｉ基硬質粒子はＣｒを含むため、焼結において量産性に優れる連続炉での雰囲気焼結において素地との密着性が必ずしも十分ではなく、安定して耐摩耗性や耐焼付き性の優れた製品が得られないという製造上の問題があった。【０００７】
そこで、本発明は、上記の問題を一掃し、自動車のＡＢＳシステムやワイパーのモータシステムの軸受などの高負荷用途に用いることができ、かつ、安価で耐摩耗性や耐焼付き性に優れたＣｕ基焼結含油軸受を提供することを目的とする。
【課題を解決するための手段】
【０００８】
本発明のＣｕ基焼結含油軸受は、質量％で、５〜４０％のＮｉと、３〜１５％のＳｎと、０．５〜４．０のＰとを含有し、或いはさらに０．３〜５．０％の固体潤滑剤を含有し、残部がＣｕ及び不可避不純物からなるとともに、素地中にＮｉとＰを主成分とした相が分散した金属組織を有し、かつ、５〜２５％の気孔率を有する。【０００９】
また、前記固体潤滑剤は、黒鉛、フッ化黒鉛、二硫化モリブデン、窒化ホウ素、フッ化カルシウム、タルクのいずれかである。
【発明の効果】
【００１０】
本発明のＣｕ基焼結含油軸受は、質量％で、５〜４０％のＮｉと、３〜１５％のＳｎと、０．５〜４．０のＰとを含有し、残部がＣｕ及び不可避不純物からなるとともに、素地中にＮｉとＰを主成分とした相が分散した金属組織を有し、かつ、５〜２５％の気孔率を有することで、安価で耐摩耗性に優れたものとなる。或いはさらに０．３〜５．０％の固体潤滑剤を含有することで、さらに耐摩耗性に優れたたものとなる。【００１１】
また、前記固体潤滑剤は、黒鉛、フッ化黒鉛、二硫化モリブデン、窒化ホウ素、フッ化カルシウム、タルクのいずれかであることにより、潤滑性が付与され、耐摩耗性に優れたものとなる。
【図面の簡単な説明】
【００１２】
【図１】Ｃｕ−Ｐ粉末を添加して、Ｃｕ：残部、Ｎｉ：７．７％、Ｓｎ：６．８％、Ｐ：１．２％、Ｃ：１．０％としたときの電子顕微鏡写真である。
【図２】Ｎｉ−Ｐ粉末を添加した本発明例２０の電子顕微鏡写真である。
【図３】Ｃｕ−Ｐ粉末を添加した本発明例４の電子顕微鏡写真である。
【図４】Ｃｕ：残部、Ｎｉ：９％、Ｓｎ：８％、Ｐ：０％、Ｃ：１．０％としたときの電子顕微鏡写真である。
【発明を実施するための形態】
【００１３】
本発明のＣｕ基焼結含油軸受は、質量％で、５〜４０％のＮｉと、３〜１５％のＳｎと、０．５〜４．０のＰとを含有し、残部がＣｕ及び不可避不純物からなるとともに、素地中にＮｉとＰを主成分とした相が分散した金属組織を有し、かつ、５〜２５％の気孔率を有する。そして、この組成等により、本発明のＣｕ基焼結含油軸受は、安価で耐摩耗性に優れたものとなる。或いは、本発明のＣｕ基焼結含油軸受は、さらに０．３〜５．０％の固体潤滑剤を含有することで、さらに耐摩耗性に優れたたものとなる。
【００１４】
以下、本発明のＣｕ基焼結含油軸受の組成について、詳細に説明する。なお、以下で説明される含有量は、すべて質量％である。
【００１５】
（１）Ｎｉ：質量％で５〜４０％
Ｎｉは、Ｐと合金相を形成し、耐摩耗性向上や摩擦係数を低減させる作用がある。また、ＮｉはＣｕ、Ｓｎ、Ｐと素地の固溶体を形成し、軸受の強度を向上させ、時効硬化によりさらに軸受の強度を向上させることもでき、もって軸受の耐摩耗性向上に寄与する。
【００１６】
Ｎｉ含有量が５％未満では所望の効果が得られず、一方その添加量が４０％を超えても所望の効果向上が無く、かえって原料コストが高くなるので好ましくない。
【００１７】
（２）Ｓｎ：質量％で３〜１５％
Ｓｎは、Ｃｕ、Ｎｉ、Ｐと素地の固溶体を形成し、軸受の強度を向上させ、時効硬化によりさらに軸受の強度を向上させることもでき、もって軸受の耐摩耗性向上に寄与する。Ｓｎの含有量が３％未満では所望の効果が得られず、一方その含有量が１５％をこえても強度向上に効果がなく、かえって寸法精度が低下するので好ましくない。
【００１８】
（３）Ｐ：質量％で０．５〜４．０％
Ｐは、Ｎｉと合金相を形成し、耐摩耗性向上や摩擦係数を低減させる作用がある。Ｐ含有量が０．５％未満では所望の効果が得られず、一方その添加量４．０％を超えても所望の効果向上が無く、かえって原料コストが高くなるので好ましくない。
【００１９】
（４）固体潤滑剤：含有させる場合、質量％で０．３〜５．０％
固体潤滑剤は、軸受に優れた潤滑性を付与し、軸受の耐摩耗性の向上に寄与する。固体潤滑剤として、黒鉛、フッ化黒鉛、二硫化モリブデン、窒化ホウ素、フッ化カルシウム、タルク（Ｍｇ３Ｓｉ４Ｏ１０（ＯＨ）２）のうち少なくとも１種類以上を含有する。なお、タルクは焼結後にエンスタタイト（ＭｇＳｉＯ３）となる。
【００２０】
固体潤滑剤は、必要に応じて含有させればよいが、固体潤滑剤を含有させる場合は、固体潤滑剤の含有量が０．３％未満では耐摩耗性の向上効果が得られず、その含有量が５％を超えると強度が著しく低下するので好ましくない。
【００２１】
（５）ＮｉとＰを主成分とした相について
Ｃｕ−Ｎｉ−Ｓｎ合金粉末に、Ｎｉ−Ｐ合金粉末又はＣｕ−Ｐ合金粉末のいずれか一方、或いはＮｉ−Ｐ合金粉末とＣｕ−Ｐ合金粉末の両方を添加し、７２０〜９００℃範囲内の温度で焼結することにより、素地中にＮｉとＰを主成分とした相が分散した金属組織を有するＣｕ基焼結含油軸受が得られる。この金属組織は、素地の部分よりも硬度が高く、軸受の耐摩耗性に寄与する。
【００２２】
以下、本発明のＣｕ基焼結含油軸受の具体的な実施例について説明する。なお、本発明は、以下の実施例に限定されるものではなく、種々の変形実施が可能である。
【実施例】
【００２３】
（１）Ｃｕ基焼結含油軸受の製作
原料粉末として、粒径−１００メッシュ以下のＣｕ−Ｎｉ−Ｓｎ合金粉末（Ｎｉ及びＳｎの含有割合は表１に表示）、粒径−２００メッシュのＣｕ−８質量％Ｐ合金粉末、粒径−３５０メッシュのＮｉ−１１質量％Ｐ合金粉末、粒径２００メッシュのＳｎ粉末、及び平均粒径２０μｍの黒鉛粉末等の固体潤滑剤を用意した。これらの原料粉末を表２及び表３に示される成分組成となるように配合し、ステアリン酸亜鉛を０．５％加えてＶ型混合機で２０分間混合し、２００〜７００ＭＰａの範囲内の所定の圧力でプレス成形してリング形状の圧粉体を製作した。この圧粉体を、天然ガスと空気を混合し、加熱した触媒に通すことで分解変成させたエンドサーミックガス（吸熱型ガス）雰囲気中で、７２０〜９００℃範囲内の所定の温度で焼結し、続いてサイジングを行い、Ｃｕ基焼結合金を得た。なお、得られたＣｕ基焼結合金のうちのいくつかについては、続いて３５０℃×１時間の条件で時効処理を行った。そして、Ｃｕ基焼結合金中に潤滑油を含浸せしめた。以上の工程により、いずれも外径：１８ｍｍ×内径：８ｍｍ×高さ：４ｍｍの寸法のリング形状を有し、表２及び表３に示される組成成分のＣｕ基焼結含油軸受を製作した。【００２４】
こうして得られたＣｕ基焼結含油軸受を電子線マイクロアナライザー（ＥＰＭＡ）にて分析したところ、素地中にＮｉとＰを主成分とした相が分散した金属組織を有していることが確認された。また、これらのＣｕ基焼結含油軸受は、素地に５〜２５％の割合で気孔が分散していた。【００２５】
なお、表１〜３中、本発明の範囲内のＣｕ基焼結含油軸受は「本発明例」と表示し、本発明の範囲外のＣｕ基焼結含油軸受は「比較例」と表示した。【００２６】
【表１】
2012063786.tif 000003
【００２７】
【表２】
2012063786.tif 000004
【００２８】
【表３】
2012063786.tif 000005
【００２９】
（２）耐摩耗試験
得られた上記のリング形状のＣｕ基焼結含油軸受（以下、リング状軸受という。）について耐摩耗試験を行った。それぞれのリング状軸受にＳ４５Ｃのシャフトを挿入した。そして、リング状軸受の外側から、リング状軸受の半径方向（シャフトの軸方向に対して直角方向）に向けて面圧１．５ＭＰａの荷重をかけながら、シャフトを１００ｍ／分で１,０００時間回転させた。その後、リング状軸受の摺動面の最大摩耗深さとＳ４５Ｃシャフトの摺動面の最大摩耗深さを測定し、耐摩耗性を評価した。【００３０】
その結果を表２及び表３に示した。【００３１】
本発明例におけるリング状軸受の最大摩耗深さは０．００９ｍｍ以下、シャフトの最大摩耗深さは０．００３ｍｍ以下であり、耐摩耗性が極めて高いことが確認された。また、固体潤滑剤を添加しないものより添加したものの方が耐摩耗性が高く、時効処理を行わないものより行ったものの方が耐摩耗性が高いという傾向が見られた。【００３２】
一方、比較例におけるリング状軸受の最大摩耗深さは０．０１０〜０．１５２ｍｍであり、固体潤滑剤の添加の有無に関わらず、本発明例よりも大幅に耐摩耗性が低かった。【００３３】
（３）電子線マイクロアナライザー分析
上記の方法で製作された本発明例のリング状軸受の断面について、電子線マイクロアナライザー（ＥＰＭＡ）を用いて、Ｓｎ、Ｎｉ、Ｐ、Ｃｕの分布について分析を行った。分析条件は、加速電圧１５ｋＶに設定した。その結果を図１〜３に示した。図１は、原料粉末にＣｕ−Ｎｉ−Ｓｎ粉末、Ｃｕ−Ｐ粉末、黒鉛粉末を用いたときの断面組織、図２は、原料粉末にＮｉ−Ｐ粉末を用いた本発明例２０の断面組織、図３は、原料粉末にＣｕ−Ｐを用いた本発明例４の断面組織である。図４は、原料粉末にＣｕ−Ｐ粉末を用い、図３の場合と比較してＰの含有量のみを減少させたときの断面組織である。図中、「ＳＥＩ」と示したのは二次電子像、「ＣＯＭＰＯ」と示したのは反射電子組成像である。原料粉末にＣｕ−Ｐ粉末を用いた場合、Ｎｉ−Ｐ粉末を用いた場合のいずれにおいても、素地中にＮｉとＰを主成分とした相が分散した金属組織が存在することが確認された。なお、図４に示すように、Ｐが０％の場合には、上記金属組織は確認されなかった。
【図１】
2012063786.tif 000006
【図２】
2012063786.tif 000007
【図３】
2012063786.tif 000008
【図４】
2012063786.tif 000009
【国際調査報告】
2012063786.tif 000010
2012063786.tif 000011
2012063786.tif 000012
2012063786.tif 000013